(57)【要約】【課題】フロート法による板ガラスの製造において、微小な膜厚斑の少ない板ガラスを得たい。【解決手段】板厚０．１〜３ｍｍのフロート板ガラスの製造方法において、トップロールによりガラスリボンの幅を調整する過程中、ガラスリボン幅が最大となる位置のガラスリボンの粘度（単位：ｐｏｉｓｅ）が４．５以上５．６以下であり、ガラスリボン幅が最大となる位置から少なくとも下流３基のトップロールに関して、隣り合う２基のトップロールの間隔（単位：ｍｍ）をＬ、この２基のトップロールに張力を加えられた部分における、ガラスリボン幅方向端部の位置のガラスリボン中央部方向への変化量（単位：ｍｍ）をΔｈとしたとき、−０．１≦Δｈ／Ｌ≦０．４であるようにする。【選択図】  なし【特許請求の範囲】
【請求項１】
板厚０．１〜３ｍｍのフロート板ガラスの製造方法において、トップロールによりガラスリボンの幅を調整する過程中、ガラスリボン幅が最大となる位置のガラスリボンの粘度（単位：ｐｏｉｓｅ）が４．５以上５．６以下であり、ガラスリボン幅が最大となる位置から少なくとも下流３基のトップロールに関して、隣り合う２基のトップロールの間隔（単位：ｍｍ）をＬ、この２基のトップロールに張力を加えられた部分における、ガラスリボン幅方向端部の位置のガラスリボン中央部方向への変化量（単位：ｍｍ）をΔｈとしたとき、−０．１≦Δｈ／Ｌ≦０．４であることを特徴とするフロート板ガラスの製造方法。
【請求項２】
前記ガラスリボン幅が最大となる位置から少なくとも下流３基のトップロールに関して、隣り合う下流に向かってｎ番目のトップロールとｎ＋１番目のトップロールの間隔（単位：ｍｍ）をＬｎ、この２基のトップロールに張力を加えられた部分における、ガラスリボン幅方向端部の位置のガラスリボン中央部方向への変化量（単位：ｍｍ）をΔｈｎとし、さらに下流側隣のｎ＋１番目のトップロールとｎ＋２番目のトップロールとの間隔をＬｎ＋１、２基のトップロールに張力を加えられた部分のガラスリボン幅方向端部の位置の変化量をΔｈｎ＋１としたとき、−０．５≦Δｈｎ／Ｌｎ−(Δｈｎ＋１／Ｌｎ＋１)≦０．５であることを特徴とする請求項１に記載のフロート板ガラスの製造方法。
【請求項３】
前記トップロールが、５対以上２５対以下であることを特徴とする請求項１または２に記載のフロート板ガラスの製造方法。
【発明の詳細な説明】
【技術分野】
【０００１】
本発明はフロート板ガラスの製造方法に関する。
【背景技術】
【０００２】
フロート板ガラスを製造するに当たり、溶融したガラス原料を溶融金属上に浮かせると、溶融ガラスの表面張力と重力との平衡により、自然に広がり安定した厚みになる。このときの厚みを平衡厚みという。溶融ガラスは一方向にリボン上に引き出されガラスリボンとなるが、所望の厚みが平衡厚みよりも薄い場合には、一般的にはガラスリボンの幅方向両端部に、トップロールと呼ばれる溝や歯が付いた回転するロールを押圧し、ガラスリボンを幅方向に引き伸ばし薄くする方法がとられている（例えば、特許文献１参照）。
【０００３】
ガラスリボンは溶融金属浴上に浮遊しているので、トップロールの押圧力及び方向と、ガラスリボンの量及び粘度を制御すれば、原理的には平衡厚みよりも薄い、任意の厚みの板ガラスを得られるはずである。
【０００４】
しかし、全体的な厚みの制御が可能であっても、局所的に見ると製品板ガラス表面には微小な凹凸が存在する。この原因は板厚斑がそのまま凹凸になっている場合（いわゆる偏肉）と、板の厚みは一定であるが板全体が波打っている場合とが考えられるが、微小な凹凸の場合、前者が一般的である。この微小な凹凸はガラスリボンを幅方向にトップロールで薄く引き伸ばす過程で発生すると考えられる。
【０００５】
すなわち、ガラスリボンのトップロールで引っ張られた直線上の部分は薄くなろうとするが、その間では、平衡厚みに戻ろうとして厚くなろうとする。さらに、ガラスリボン自体は幅方向と直角方向に移動していくのに対し、トップロールは移動しないのであるから、トップロールによる引っ張られる場所はガラスリボンから見た場合、刻々と移っていく。つまり、ガラスリボンは時間とともに変化するこれら複雑な応力を受けており、これによって微細なゆがみやそれを起因とする板厚斑が生ずるのはたやすく理解される。
【０００６】
このような板厚斑をなくそうとする試みは以前からなされており、例えばトップロールが離散した点でしか張力を与えないのがこの原因であるとし、トップロールに代わって、ガラスリボン端部に沿って連続的に張力を与えるとする提案も見られた（例えば、特許文献２参照）。しかし、最終的に板厚斑を完全に無くすことは出来なかった。これは、ガラスリボンが下流に向かって移動していることから、張力は幅方向に平行ではなく進行方向に向かってわずかに傾いた方向にならざるを得ず、そのため、張力がガラスリボンを均等に引き伸ばすようには働かないからであると思われる。
【０００７】
また、トップロールで張力を与えるガラスリボンの端部分はロール跡が付き製品にはならないが、この端部分の厚みを中央部０．１〜１．５ｍｍに対して３ｍｍ以下程度まで厚くし、かつ幅も大きく取ることで、応力ひずみを緩和させ、ガラス表面の凹凸を減少させるという提案も見られた（例えば、特許文献３参照）。
【０００８】
この板厚斑は、ある程度まで減少させれば用途によってはそれほど問題とならない。例えば建築用や車両用の窓ガラス等においては、肉眼で透過像が歪んで見えない程度であれば、まったく問題がない。しかし近年、ＰＤＰ基板・液晶基板・太陽電池基板等の電子工学用途の品質要求はますます厳しくなっており、この基準に合格するものは、公知技術を用いて得るのは困難であった。ガラス表面に凹凸があるものとしてこれを微小研磨する技術も知られているが、製品としては当然コスト高となる。このような状況から、微小な板厚斑のない板ガラスを得ることの出来る簡易な方法が求められていた。
【特許文献１】特公昭４４−２３８２８号公報
【特許文献２】特公昭４９−５２０６号公報
【特許文献３】特開平７−１０５６９号公報
【発明の開示】
【発明が解決しようとする課題】
【０００９】
前述した例えば特公昭４９−５２０６号公報に記載の情報は、問題となる板厚斑を減少させることはできるものの、電子工学用途等の品質要求を満たすほどに減少させられたとは言い難い。これは前述したように張力がガラスリボンを均等に引き伸ばすようには働かないからである。また、張力を加える連続線上の各点で異なる力を加えなくてはならず、実際には制御が困難である。さらにこのような連続に力を加える装置を導入した場合、ガラスリボンの浮遊状態を監視する窓が装置に塞がれて、監視に困難をきたす上、ガラスリボンの両端部付近の温度が低下して、徐冷炉内部でガラスリボンが破損しやすくなるという恐れが出てくる。
【００１０】
また、特開平７−１０５６９号公報に記載のものは、ガラスリボンの端部分の厚みを中央部以上、３ｍｍ以下程度まで厚くし、かつ幅も大きく取ることで、応力ひずみを緩和させ、微小凹凸を解決しようとするものであるが、この端部分は製品にならないのであるから、幅を大きくするほど製品として得られる部分は少なくなってしまう。すなわち、良品を得ようとするほど製品量が減少してしまうという問題がある。さらに、この端部分の厚みが中央部分と大きく異なると、当然熱容量に差が出来るために、徐冷炉内部でガラスリボンが破損しやすくなったり、この部分付近の熱ひずみが新たな凹凸の原因となる恐れもある。さらに、この方法はひずみを緩和させるものであるから、先に述べた表面の微小凹凸のうち、ひずみを原因とする板ガラス全体の波うちには有効であるが、今回問題としている原料の偏りによる板厚斑（偏肉）には必ずしも有効ではないと考えられる。
【００１１】
このように、最近の品質要求を満たすような板厚斑のない板ガラスを、簡易に得る方法は未だ開発されているとは言えない。
【課題を解決するための手段】
【００１２】
本発明は、板厚０．１〜３ｍｍのフロート板ガラスの製造方法において、トップロールによりガラスリボンの幅を調整する過程中、ガラスリボン幅が最大となる位置のガラスリボンの粘度（単位：ｐｏｉｓｅ）が４．５以上５．６以下であり、ガラスリボン幅が最大となる位置から少なくとも下流３基のトップロールに関して、隣り合う２基のトップロールの間隔（単位：ｍｍ）をＬ、この２基のトップロールに張力を加えられた部分における、ガラスリボン幅方向端部の位置のガラスリボン中央部方向への変化量（単位：ｍｍ）をΔｈとしたとき、−０．１≦Δｈ／Ｌ≦０．４であることを特徴とするフロート板ガラスの製造方法である。
【００１３】
また、前記ガラスリボン幅が最大となる位置から少なくとも下流３基のトップロールに関して、隣り合う下流に向かってｎ番目のトップロールとｎ＋１番目のトップロールの間隔（単位：ｍｍ）をＬｎ、この２基のトップロールに張力を加えられた部分における、ガラスリボン幅方向端部の位置のガラスリボン中央部方向への変化量（単位：ｍｍ）をΔｈｎとし、さらに下流側隣のｎ＋１番目のトップロールとｎ＋２番目のトップロールとの間隔をＬｎ＋１、２基のトップロールに張力を加えられた部分のガラスリボン幅方向端部の位置の変化量をΔｈｎ＋１としたとき、−０．５≦Δｈｎ／Ｌｎ−(Δｈｎ＋１／Ｌｎ＋１)≦０．５であることを特徴とする上記のフロート板ガラスの製造方法である。
【００１４】
また、前記ガラスリボン上トップロールが、５対以上２５対以下であることを特徴とする上記のフロート板ガラスの製造方法である。
【発明の効果】
【００１５】
本発明によれば、近年の、ＰＤＰ基板・液晶基板・太陽電池基板等の電子工学用途に求められるような、板厚斑の極めて少ないフロート板ガラスが得られる。また、フロート法における実窯の操業条件ならびに製板条件を大幅に変更することなく、新規な設備も不要で品質や歩留を高めて、安定操業で製造することができる。
【発明を実施するための最良の形態】
【００１６】
本発明は、フロート板ガラスの製造方法において、該製造過程中ガラスリボン幅が最大となる際の粘度、ガラスリボンの形状、該形状を制御するためのトップロールの条件、等を規定し、板厚斑やソリの少ないフロート板ガラスを得るものである。
【００１７】
以下図面に基づいて説明する。図１は本発明を実施するためのフロートガラス製造装置の水平断面図、図２は図１に示されたトップロールを横から見た拡大図、図３は図1のトップロール部分の拡大図、図４及び図５はガラスリボンの端部の形状を示したものである。
【００１８】
図１のように、ガラス原料は原料投入口５より溶融炉１０内の溶融金属浴３上に供給され、溶融される。溶融したガラスは、高温領域Ａで平衡厚みに近いガラスの溜りを作り、ガラスリボン１に形成される。このガラスリボン１は、リフトアウトロール２１、徐冷炉３０内の徐冷炉ロール３１により、右側の徐冷炉方向に進行し、Ａよりもやや低温である領域Ｂに移動する。この領域Ｂがトップロール２の存在する区間である。５〜２５対のトップロールは、その数及び向き、ガラスリボンを押さえる圧力、スピードが変えられるようになっており、平衡厚みより薄い厚みのガラスリボンを得る場合には、ガラスリボンを引き伸ばすために、対を形成するトップロールの回転軸は、ガラスリボン１の進行方向にやや傾くように配置されている。
【００１９】
各トップロール２は、図２に示すように、その歯部２Ｂがガラスリボン１の端部を押圧し、ガラスリボン１に幅方向の張力を加え、ガラスリボン１の縮幅を抑制することでガラスリボン１厚を調整している。
【００２０】
このガラスリボン１は、この領域Ｂを通過する間にまず上流側のトップロールにより幅方向に引き伸ばされ、その後、下流側のトップロールによって中央部を目的の厚みとする形状にされつつ、ゆっくりと押し縮められ、成型される。このときの、ガラスリボン１の粘度・形状などを制御することが重要である。
【００２１】
すなわち、ガラスリボン１が押し縮められ始める場所での粘度、すなわち、ガラスリボン１幅が最大となる位置の粘度（単位：ｐｏｉｓｅ）を４．５以上５．６以下にする。
【００２２】
ガラスリボン１幅が最大となる位置の粘度が低い場合、一度発生したガラスリボン１の板厚斑やトップロール２の張力を起因とするスジが重力によって自然に消滅するが、粘度（単位：ｐｏｉｓｅ）が５．６を超えると、これが完全に消滅せず、残りやすくなる。逆に粘度が４．５を下回ると、一度発生したガラスリボン１の板厚斑やトップロールの張力を起因とするスジが重力によって自然に消滅する点では有利であるが、トップロール２による張力が働きにくくなり、ガラスリボン１の厚みの制御が困難になる。よって、ガラスリボン１幅が最大となる位置の粘度の範囲は４．５以上５．６以下が望ましい。さらに、ガラスリボンの製板の観点からは、ガラスリボン１の幅が最大となる際の粘度が５．６を超えると、その後の製板領域であるトップロール２の存在する区間Ｂの粘度を下げることが難しく、製板が困難になる。従って、このガラスリボン１の幅が最大となる際の粘度の範囲を４．５以上５．６以下とした。
【００２３】
ガラスリボン１をかかる粘度にする方法としては、次のものがある。例えば粘度を下げる場合にはガラス原料成分中のアルカリ成分を増加させる、トップロール２の存在する区間領域Ｂ付近の温度を高くする、等であり、例えば粘度を上げる場合にはガラス原料成分中のアルカリ成分を減少させる、トップロール２の存在する区間領域Ｂ付近の温度を低くする、等である。
【００２４】
また、上記トップロール２の張力を原因としてガラスリボン１の幅方向両端部は図３に示すような形状になる。この形状を、次のような特定の形状にすることが大切である。
すなわち、前記ガラスリボン１幅が最大となる位置から少なくとも下流３基のトップロール２に関して、隣り合う２基のトップロール２の間隔（単位：ｍｍ）をＬ、この２基のトップロールに張力を印加された部分における、ガラスリボン１幅方向端部の位置のガラスリボン１中央部方向への変化量（単位：ｍｍ）をΔｈとしたとき、−０．１≦Δｈ／Ｌ≦０．４であるのが望ましい。その理由は以下のとおりである。
【００２５】
Δｈ／Ｌはトップロール２の１基当たりがガラスリボンに与える張力に対応するが、−０．１未満ではガラスリボン１に張力を加えるのに必要な、１基当たりのトップロール２の加える押圧力が過大になる結果、ガラスリボン１上にトップロール２の痕跡が大きく残り、ガラスリボン１の表面に凹凸が生じ板厚にバラツキが生じる。また、トップルール２の台数を増やすことにより１基当たりがガラスリボンに与える張力を小さくすることは可能であるが制御が難しくなり限界がある。
【００２６】
また０．４を超えると１基当たりのトップロール２の加える押圧力を小さくできるがリボン形状の凹凸差が大きくなり偏肉が大きくなる。従って、この値を−０．１≦Δｈ／Ｌ≦０．４とした。
【００２７】
この値をかかる範囲に制御するには、トップロール２の向き、押圧力、回転スピードを調整することで可能である。
【００２８】
また、図４、図５で示すように前記ガラスリボン１幅が最大となる位置から少なくとも下流３基のトップロール２に関して、隣り合う下流に向かってｎ番目のトップロール２ｎとｎ＋１番目のトップロール２ｎ＋１の間隔（単位：ｍｍ）をＬｎ、この２基のトップロール２、２ｎ＋１に張力を加えられた部分における、ガラスリボン１幅方向端部の位置のガラスリボン１中央部方向への変化量（単位：ｍｍ）をΔｈｎとし、さらに下流側隣のｎ＋１番目のトップロール２ｎ＋１とｎ＋２番目のトップロール２ｎ＋２との間隔をＬｎ＋１、２基のトップロール２ｎ＋１、２ｎ＋２に張力を加えられた部分のガラスリボン１幅方向端部の位置の変化量をΔｈｎ＋１としたとき、−０．５≦Δｈｎ／Ｌｎ−(Δｈｎ＋１／Ｌｎ＋１)≦０．５であるのが望ましい。その理由は以下のとおりである。
【００２９】
Δｈｎ／Ｌｎ−(Δｈｎ＋１／Ｌｎ＋１)は隣り合うｎ番目とｎ＋１番目のトップロール２、２ｎ＋１による、ガラスリボン１幅方向端部の位置のガラスリボン１中央部方向への変化量の差を示すが、図４のようにこの値が正の場合はｎ＋１番目のトップロール２ｎ＋１のガラスリボンへの張力が、ｎ番目のトップロール２ｎ及びｎ＋２番目のトップロール２ｎ＋２のものよりガラスリボン１を押し縮めるように働き、図５のように負の場合には逆にガラスリボン１を引き伸ばすように働く。この値が上記範囲から外れると、ｎ＋１番目のトップロール２ｎ＋１の押圧力が過大となり、これらトップロール２の位置を基点として筋状のシワがガラスリボン１表面に発生しやすい。また、ガラスリボン１上にこれらトップロール２の痕跡が大きく残り、ガラスリボン１中央部の平坦性を損なう結果となる。従って、この値を−０．５≦Δｈｎ／Ｌｎ−(Δｈｎ＋１／Ｌｎ＋１)≦０．５とした。
【００３０】
この値をかかる範囲に制御する方法としては、トップロール２の向き、押圧力、回転スピードを調整すること、またトップロール２同士の間隔及びトップロール２の数を調整することが挙げられる。
【００３１】
また、前記トップロール２が、５対以上２５対以下であることが望ましい。その理由は以下のとおりである。
【００３２】
トップロール２が４対以下であると、ガラスリボン１に張力を加えるのに必要な、１対当たりのトップロール２の押圧力が過大になる結果、ガラスリボン１上にトップロール２の痕跡が大きく残り、ガラスリボン１の平坦性を損なう。また、先に述べた、隣り合う２基のトップロール２の間隔（単位：ｍｍ）をＬ、この２基のトップロール２に張力を加えられた部分における、ガラスリボン１幅方向端部の位置のガラスリボン１中央部方向への変化量（単位：ｍｍ）をΔｈとしたときのΔｈ／Ｌが大きくなり、好ましい範囲に入れることが難しくなる。逆に、トップロール２の数が３０対を超えると、トップロール２と接触するガラスリボン１の端部付近の温度が低下して、ガラスリボン１に熱歪みが残り、ガラス自体に大きなうねりが起こりやすくなったり、徐冷炉内部でガラスリボン１が破損しやすくなる。また、ガラスリボン１を監視する窓がトップロール２により塞がれて、作業性にも困難を来たす。従って、このトップロール２の数を５対以上２５対以下とした。
【００３３】
また、本発明は、フロート板ガラスの微小な板厚斑に有効であって、特に最近の電子工学用途等の品質要求を満たすことを目的としたが、上記の手段により、板ガラスの厚み斑が５００ｍｍ×５００ｍｍの面積内において、超音波高精度板厚計で測定した最大厚みと最小厚みの差が５μｍ以下であるようなフロート板ガラスを得ることが可能である。
【００３４】
また、本発明の方法で使用されるフロート板ガラス組成としては建築用窓用および一部液晶基板に用いられる汎用のソーダライム組成である、重量％で表して、ＳｉＯ2 ６９〜７３、Ａｌ2Ｏ3 １〜３、ＣａＯ ７〜１０、ＭｇＯ ３〜５、Ｎａ2Ｏ １２〜１４、Ｋ2Ｏ ０．３〜１．５、Ｆｅ２Ｏ３の０．０５〜０．２の範囲の物が挙げられる。この組成の場合、８００〜９５０℃において粘度（単位：ｐｏｉｓｅ）が４．５〜６．５であり、フロート釜内で同温度に制御することで、板厚斑の極めて少ない、本発明で求めるフロート板ガラスを得ることが可能である。
【００３５】
また、本発明の方法で使用されるフロート板ガラス組成としてはＰＤＰ基板等に使用される、そのガラス組成が重量％で表して、ＳｉＯ2 ５２〜６５、ＢａＯ ０〜１０．５、Ａｌ2Ｏ3２〜１０、ＣａＯ ２〜１０、ＭｇＯ １〜８、Ｎａ2Ｏ １〜８、Ｋ2Ｏ ５〜１０、ＺｒＯ2 ０．３〜５、の範囲のものも可能である。この組成の場合には、９００〜１１００℃における粘度（単位：ｐｏｉｓｅ）が４．５〜６．５であり、フロート釜内で同温度に制御することで、板厚斑の極めて少ない、本発明で求めるフロート板ガラスを得ることが可能である。
【実施例１】
【００３６】
以下、実施例により説明する。
【００３７】
図１の装置のような、冷却後のリボンの全幅が約４ｍになるように構築された、長さ約５０ｍの溶融金属浴に、溶融ガラスを導入して、溶融金属上にガラスリボンを形成した。トップロールは、耐熱性耐腐食性合金でできた回転歯を持つ公知のものを使用している。
ガラスリボンを成形するにあたり、表１に示す条件でサンプル１〜１０について、その進行速度、トップロールの押圧力、トップロールの幅方向の位置及び数、トップロールの存在する領域付近のガラスリボンの温度及び粘度を調整し、ガラスリボン形状を調整した。
【００３８】
ガラス組成は、建築用窓用および一部液晶基板に用いられる汎用のソーダライム組成で、重量％で表して、ＳｉＯ2 ７１％、Ａｌ2Ｏ3 ２％、ＣａＯ ９％、ＭｇＯ ４％、Ｎａ2Ｏ １３％、Ｋ2Ｏ １％で示されるものである。
【００３９】
表１に、中央部の設定厚み（単位：ｍｍ）、ガラスリボンが最大幅になる部分の粘度（単位：ｐｏｉｓｅ）、トップロールの間隔（単位：ｍｍ）をＬ、この２基のトップロールに張力を印加された部分における、ガラスリボン幅方向端部の位置のガラスリボン中央部方向への変化量（単位：ｍｍ）をΔｈとしたときのΔｈ／Ｌ、隣り合う下流に向かってｎ番目のトップロールとｎ＋１番目のトップロールの間隔（単位：ｍｍ）をＬｎ、この２基のトップロールに張力を加えられた部分における、ガラスリボン幅方向端部の位置のガラスリボン中央部方向への変化量（単位：ｍｍ）をΔｈｎとし、さらに下流側隣のｎ＋１番目のトップロールとｎ＋２番目のトップロールとの間隔をＬｎ＋１、２基のトップロールに張力を加えられた部分のガラスリボン幅方向端部の位置の変化量をΔｈｎ＋１としたときのΔｈｎ／Ｌｎ−(Δｈｎ＋１／Ｌｎ＋１)、トップロールの数、の条件と、最終的に得られたフロート板ガラスより中央部を５００ｍｍ×５００ｍｍ角に切り出したガラスの最大の板厚斑（単位：μｍ）を示した。粘度は、あらかじめ同組成のガラスを実験室で測定しておき、溶融炉内温度によって制御しており、その制御している値を示した。測定は、ISO 7884-2:1987 (Glass -- Viscosity and viscometric fixed points -- Part 2: Determination of viscosity by rotation viscometers)に準じて行なった。板厚斑は、超音波高精度板厚計（日本パナメトリクス株式会社製  MODEL25DL）により板厚を５ｉｎｃｈピッチで測定し、その最大厚みと最小厚みの差を、その値とした。
【００４０】
（比較例１）Δｈ／Ｌ、Δｈｎ／Ｌｎ−(Δｈｎ＋１／Ｌｎ＋１)、トップロール数が実施例１と異なることを除き、実施例と同様にフロート板ガラスを作成し、実施例1と同様の測定を行なった。結果を表２に示す。
【００４１】
【表１】
2005263602.tif 000002
【００４２】
【表２】
2005263602.tif 000003
【実施例２】
【００４３】
ガラス組成に、液晶基板、ＰＤＰ基板、および薄膜トランジスタ用の組成を用いた。用いた組成は、重量％で表して、ＳｉＯ2 ５４％、ＢａＯ １０％、Ａｌ2Ｏ3 ９％、ＣａＯ ８％、ＭｇＯ ３％、Ｎａ2Ｏ  ４％、Ｋ2Ｏ ９％、ＺｒＯ2  ４％で示される。
【００４４】
ガラスリボンを成形するにあたり、その進行速度、トップロールの押圧力、トップロールの幅方向の位置及び数、トップロールの存在する領域付近のガラスリボンの温度及び粘度を調整し、ガラスリボン形状を調整した。
【００４５】
冷却後のリボンから切り出した板ガラスのサンプルについて、実施例１と同じ方法で評価した。結果を表３に示す。
【００４６】
（比較例２）Δｈ／Ｌ、Δｈｎ／Ｌｎ−(Δｈｎ＋１／Ｌｎ＋１)、トップロール数が実施例２と異なることを除き、実施例２と同様にフロート板ガラスを作成し、実施例２と同様の測定を行なった。結果を表４に示す。
【００４７】
【表３】
2005263602.tif 000004
【００４８】
【表４】
2005263602.tif 000005
いずれの実施例からも明らかなように、５００ｍｍ×５００ｍｍ角内で厚み斑が５μｍ以下であるような、表面微小厚み斑のきわめて少ないフロート板ガラスが製造される。
【産業上の利用可能性】
【００４９】
本発明は、建築用窓ガラスや自動車用窓ガラス等の従来用いられてきた板ガラス分野はもちろんであるが、特にＰＤＰ基板・液晶基板・太陽電池基板等の表面の平滑性が必要とされる電子材料分野にも利用できるものである。
【図面の簡単な説明】
【００５０】
【図１】本発明を実施するための装置の水平断面図である。
【図２】トップロールの拡大断面図である。
【図３】図１のガラスリボン端部の拡大図である。
【図４】ガラスリボン端部の、トップロールによる形状の変化を説明する、図３の一部を取り出した図である。
【図５】トップロールの張力が異なる場合の、図４と同様の図である。
【符号の説明】
【００５１】
１：ガラスリボン
２：トップロール
２Ｂ：トップロール歯部
２ｎ,２ｎ＋１,２ｎ＋２：ｎ,ｎ＋１,ｎ＋２番目のトップロール
３：溶融金属
５：ガラス原料投入口
１０：溶融炉
２１：リフトアウトロール
３０：徐冷炉
３１：徐冷炉ロール
【図１】
2005263602.tif 000006
【図２】
2005263602.tif 000007
【図３】
2005263602.tif 000008
【図４】
2005263602.tif 000009
【図５】
2005263602.tif 000010